(57)【要約】【課題】抗菌素材の利用分野は化粧品、フェイスマスク、肌着、寝具等多岐にわたる。しかし、抗菌剤は皮膚感染症や食中毒を引き起こす黄色ブドウ球菌などの悪玉菌だけでなく、肌を健康に保つ表皮ブドウ球菌などの善玉菌も排除してしまう。このため、常在菌のうち悪玉菌の働きを抑え、善玉菌に対しては無毒のものが求められるが、従来の技術ではそれが困難であった。本発明は、かかる従来技術の現状に鑑みて創案されたものであり、その目的は、肌の常在菌のうち悪玉菌の増殖を抑える選択的抗菌用製品を提供することにある。【解決手段】Ｈ型カルボキシル基を有する素材を含有する部材において、Ｈ型カルボキシル基の量が０．２〜３．０ｍｍｏｌ／ｇであり、かつ、２価以上の金属イオンを対イオンとする塩型カルボキシル基の量が０．５ｍｍｏｌ／ｇ未満であることを特徴とする悪玉菌の増殖を抑える選択的抗菌用部材。【選択図】なし【特許請求の範囲】
【請求項１】
Ｈ型カルボキシル基を有する素材を含有する部材において、Ｈ型カルボキシル基の量が０．２〜３．０ｍｍｏｌ／ｇであり、かつ、２価以上の金属イオンを対イオンとする塩型カルボキシル基の量が０．５ｍｍｏｌ／ｇ未満であることを特徴とする悪玉菌の増殖を抑える選択的抗菌用部材。
【請求項２】
Ｈ型カルボキシル基を有する素材が繊維状であることを特徴とする請求項１に記載の選択的抗菌用部材。
【請求項３】
請求項１又は２に記載の選択的抗菌用部材を皮膚に接触する部分に含有している選択的抗菌用製品。
【請求項４】
肌着、靴下、手袋、寝具の側地、フェイスマスク、化粧用コットンまたはウェットティッシュであることを特徴とする請求項３に記載の選択的抗菌用製品。
【発明の詳細な説明】
【技術分野】
【０００１】
本発明は、悪玉菌の増殖を抑える選択的抗菌用製品に関する。
【背景技術】
【０００２】
近年健康志向の高まりから抗菌に対する素材の開発が求められており、その分野としては化粧品、フェイスマスク、肌着、寝具等多岐にわたる。
【０００３】
しかしながら、抗菌剤は皮膚刺激性等の影響が指摘されており（非特許文献１）、化粧品、フェイスマスク、肌着、寝具等、皮膚に接触する用途における使用では特に懸念される。また、こうした抗菌剤は肌の常在菌のうち、悪玉菌の代表であり、皮膚感染症や食中毒を引き起こす黄色ブドウ球菌やマラセチア菌を排除するのには役立つが、同時に肌を健康に保つ表皮ブドウ球菌やアクネ菌等の善玉菌も排除してしまうので、この点においても肌に悪い影響を及ぼす。
【先行技術文献】
【非特許文献】
【０００４】
【非特許文献１】鹿庭正昭、「家庭用品に使用される化学物質による健康被害と安全対策」、国立医薬品食品衛生研究所報告、２００６年、第１２４号、ｐ．１−２０
【発明の概要】
【発明が解決しようとする課題】
【０００５】
上述したように、抗菌剤は菌を排除する効果は有するが菌の選択性は有さないため、有用な菌まで排除してしまうという欠点があった。こうしたことは皮膚に接触する用途では特に懸念されるところであり、常在菌のうち悪玉菌の働きを抑え、善玉菌に対しては無毒のものが求められるが、従来の技術ではそれが困難であった。本発明は、かかる従来技術の現状に鑑みて創案されたものであり、その目的は、肌の常在菌のうち悪玉菌の増殖を抑える選択的抗菌用製品を提供することにある。
【課題を解決するための手段】
【０００６】
本発明者は、上述の目的を達成するために鋭意検討を進めた結果、Ｈ型カルボキシル基を有する部材において、該部材中のＨ型カルボキシル基量を０．２〜３.０ｍｍｏｌ／ｇの範囲に調整するとともに、２価以上の金属イオンを対イオンとする塩型カルボキシル基の量を０．５ｍｍｏｌ／ｇ未満とすることにより、肌の常在菌のうち悪玉菌のみの増殖を抑える選択的抗菌用製品となることを見出し、本発明に到達した。
【０００７】
即ち、本発明は以下の手段により達成される。
（１）Ｈ型カルボキシル基を有する素材を含有する部材において、Ｈ型カルボキシル基の量が０．２〜３．０ｍｍｏｌ／ｇであり、かつ、２価以上の金属イオンを対イオンとする塩型カルボキシル基の量が０．５ｍｍｏｌ／ｇ未満であることを特徴とする悪玉菌の増殖を抑える選択的抗菌用部材。
（２）Ｈ型カルボキシル基を有する素材が繊維状であることを特徴とする（１）に記載の選択的抗菌用部材。
（３）（１）または（２）に記載の選択的抗菌用部材を皮膚に接触する部分に含有している選択的抗菌用製品。
（４）肌着、靴下、手袋、寝具の側地、フェイスマスク、化粧用コットンまたはウェットティッシュであることを特徴とする（３）に記載の選択的抗菌用製品。
【発明の効果】
【０００８】
本発明の特筆すべき効果は、製品の皮膚に接触する部分に、Ｈ型カルボキシル基量が０．２〜３．０ｍｍｏｌ／ｇであり、かつ、２価以上の金属イオンを対イオンとする塩型カルボキシル基の量が０．５ｍｍｏｌ／ｇ未満である部材を用いることで、肌の常在菌のうち悪玉菌の増殖を抑える選択的抗菌用製品となることを見出した点である。かかる本発明の選択的抗菌用製品は善玉菌を温存しつつ、悪玉菌の増殖を選択的に抑えることができるため、肌を健康に保つことができ、肌着、寝具の側地、フェイスマスクなどの皮膚に接触する製品として好適に利用できるものである。
【発明を実施するための形態】
【０００９】
本発明は、Ｈ型カルボキシル基を有する素材を含有する部材において、Ｈ型カルボキシル基量が０．２〜３．０ｍｍｏｌ／ｇであり、かつ、２価以上の金属イオンを対イオンとする塩型カルボキシル基の量が０．５ｍｍｏｌ／ｇ未満であることを特徴とする悪玉菌の増殖を抑える選択的抗菌用部材である。
【００１０】
まず、本発明に採用するＨ型カルボキシル基を有する素材は、該官能基を有していれば制限されるものではなく、低分子状から高分子状のものまで使用できる。また、その形状としては、液体状、固体状（例えば、繊維状、粒子状、塗膜状、フィルム状等）があり制限されるもので無く、どれを選択するかは加工性、耐久性、用途等を加味して選択できる。
【００１１】
かかるＨ型カルボキシル基を有する素材のうち、低分子状の素材としては、酢酸、酪酸、酒石酸、クエン酸、シュウ酸、安息香酸等が挙げられる。
【００１２】
また、高分子状の素材としては、ポリアクリル酸、ポリメタクリル酸、ポリマレイン酸及びアクリル酸、メタクリル酸、マレイン酸の共重合ポリマー等が挙げられる。
【００１３】
繊維状の素材としては、ヒドラジン等の架橋剤による架橋導入処理とアルカリ性化合物による加水分解処理を施して得られる架橋アクリレート系繊維を酸処理して得られる繊維や特開２０１３−１４７７７４に記載された方法で得ることができる繊維などがある。繊維状の素材は、耐久性や風合いが重視される肌着、寝具の側地等に用いられる本発明の選択的抗菌用部材に好適に利用できる。
【００１４】
上述の架橋アクリレート系繊維としては、例えば特開２０００−３１４０８２号公報に記載のように、アクリロニトリル含有率が８５〜９５重量％であるアクリル系繊維に対するヒドラジン系化合物による架橋処理によって導入される窒素含有量の増加が、１．０〜５．０重量％である架橋アクリレート系繊維であって、残存ニトリル基の一部が加水分解処理により３．０〜６．０ｍｅｑ／ｇのアルカリ金属塩型カルボキシル基に変換されている繊維が挙げられる。このような架橋アクリレート系繊維を硝酸水溶液に浸漬するなどして塩型カルボキシル基をＨ型カルボキシル基に変換したものを本発明におけるＨ型カルボキシル基を有する繊維状の素材として採用することができる。なお、Ｈ型カルボキシル基の量は加水分解処理における薬剤濃度、反応時間、反応温度などを変化させることによって調整することができる。
【００１５】
また、粒子状の素材としては、陽イオン交換樹脂や特開２０１３−１４７４７３号公報に記載された方法で製造できるＨ型カルボキシル基を有する架橋粒子などが挙げられる。
【００１６】
本発明に言う悪玉菌とは、増殖により肌の炎症や肌荒れを引き起こす菌のことで黄色ブドウ球菌やマラセチア菌、白癬菌、カンジダ菌等が該当するが、この中でも黄色ブドウ球菌が特に問題となることが多い。また、善玉菌とは肌の乾燥を防ぎ外部刺激から守る働きをする菌のことで表皮ブドウ球菌、アクネ菌等が該当する。
【００１７】
本発明の選択的抗菌用部材は、Ｈ型カルボキシル基量として０．２〜３．０ｍｍｏｌ／ｇ、好ましくは０．５〜２．０ｍｍｏｌ／ｇ有するようになるように、上述したＨ型カルボキシル基を有する素材を含有させたものである。Ｈ型カルボキシル基量が０．２ｍｍｏｌ／ｇに満たない場合、悪玉菌の増殖を抑えることが難しくなり、逆に、３．０ｍｍｏｌ／ｇを超える場合には、悪玉菌だけでなく、善玉菌の増殖も抑えてしまうこととなる。
【００１８】
Ｈ型カルボキシル基を上記範囲とすることによって、悪玉菌の増殖を選択的に抑えることができる理由は定かではないが、悪玉菌と善玉菌は増殖に好適な環境が異なっており、悪玉菌はＨ型カルボキシル基に対する耐性が弱い、又は該官能基の存在で増殖が抑制されやすい可能性がある。
【００１９】
また、本発明の選択的抗菌用部材においては、塩型カルボキシル基量をできるだけ少なくすることが望ましい。特に、２価以上の金属イオンを対イオンとする塩型カルボキシル基の量を０．５ｍｍｏｌ／ｇ未満とすることが肝要である。２価金属イオンの塩型カルボキシル基量が０．５ｍｍｏｌ／ｇを超えると、善玉菌であるアクネ菌の増殖できなくなる。また、１価の金属イオンを対イオンとする塩型カルボキシル基についても、２価金属イオンの塩型カルボキシル基ほどではないが善玉菌の増殖を抑制する効果があるため、その含有量を２．０ｍｍｏｌ／ｇ以下とすることが好ましく、１．０ｍｍｏｌ／ｇ以下とすることがより好ましい。
【００２０】
本発明の選択的抗菌用部材としては、フィルム、塗膜、ビーズ、射出成形体等の樹脂成形体や、糸、ヤーン（ラップヤーンも含む）、フィラメント、織物、編物、不織布、紙状物、シート状物、積層体、綿状体（球状や塊状のものを含む）等の繊維構造物などを挙げることができる。また、かかる本発明の選択的抗菌用部材は、上記したＨ型カルボキシル基量を満たす限りであれば、Ｈ型カルボキシル基を有する素材単独で構成されていてもよいし、他の素材と組み合わせたものであってもよい。
【００２１】
具体的な例としては、液体状あるいは溶剤に溶解して溶液状としたＨ型カルボキシル基を有する素材をフィルムや生地に塗布して得られるシートや、繊維状のＨ型カルボキシル基を有する素材を、他の繊維状素材と混用した糸、編織物、不織布などの繊維構造物を挙げることが出来る。
【００２２】
上記の繊維構造物において併用しうる他の繊維状素材としては特に制限はなく、公用されている天然繊維、有機繊維、半合成繊維、合成繊維が用いられ、さらには無機繊維、ガラス繊維等も用途によっては採用し得る。具体的な例としては、綿、麻、絹、羊毛、ナイロン、レーヨン、ポリエステル、アクリル繊維などを挙げることができる。
【００２３】
また、本発明の選択的抗菌用製品は、上述した本発明の選択的抗菌用部材を製品の表層部などの皮膚に接触する部分に含有させたものである。かかる本発明の選択的抗菌用製品は、善玉菌を温存しつつ、悪玉菌の増殖を選択的に抑えることができるという効果を有するものである。このことから、皮膚に長時間あるいは広い面積で接触する製品として適している。具体的な製品としては、上述した様々な形態の本発明の選択的抗菌用部材のうちの編物を用いた肌着、靴下、手袋、織物または編物を側地に用いた寝具、不織布を顔面に接触する側に用いたフェイスマスク、化粧用コットン、不織布を用いたウェットティッシュなどが挙げられる。
【実施例】
【００２４】
以下に本発明の理解を容易にするために実施例を示すが、これらはあくまで例示的なものであり、本発明の要旨はこれらにより限定されるものではない。なお、実施例中、部及び百分率は特に断りのない限り重量基準で示す。
【００２５】
＜Ｈ型カルボキシル基量、塩型カルボキシル基量の測定＞
十分乾燥した試料約１ｇを精秤し（Ｗ１ｇ）、これに２００ｍｌの１ｍｏｌ／Ｌ塩酸水溶液を加え、試料を浸漬させて、３０分間放置した後、ガラスフィルターで濾過し、水を加えて水洗する。この処理を３回繰返した後、濾液のｐＨが５以上になるまで十分に水洗する。次にこの資料を２００ｍｌの純水に入れ、１ｍｏｌ／Ｌ塩酸水溶液を添加してｐＨ２にした後、０．１ｍｏｌ／Ｌ水酸化ナトリウム水溶液で情報に従って滴定曲線を求める。該滴定曲線から、全カルボキシル基に消費された水酸化ナトリウム水溶液消費量（Ｖｍｌ）を求め、次式によって全カルボキシル基量を求める。
全カルボキシル基量（ｍｍｏｌ／ｇ）＝（０．１×Ｖ）／Ｗ１
次に、上記の全カルボキシル基量の測定方法において、最初の１ｍｏｌ／Ｌ塩酸水溶液への浸漬およびそれに続く水洗を実施しないこと以外は同様にして、Ｈ型カルボキシル基量を算出する。さらに、かかるＨ型カルボキシル基量を上記の全カルボキシル基量から差し引くことで、塩型カルボキシル基量を算出する。
【００２６】
＜抗菌試験＞
３７℃で約２０時間前培養した菌を滅菌生理食塩液に懸濁した後、ＯＤ６３０ｎｍを約０．１２に調整した。その後、１／２ニュートリエント培地で約１００倍に希釈し、試験菌液とした。滅菌したバイアル瓶（３０ｍＬ容量）にあらかじめ消毒用エタノールを十分噴霧後、安全キャビネット内で乾燥させた各供試試料（コントロールは綿繊維）０．４ｇをバイアル瓶の底部に添加した。試験菌液０．２ｍＬずつを加えた後、３７℃で１８時間前培養した。培養直後および３７℃で１８時間後に、各バイアルに緩衝生理食塩液２０ｍＬを加え、３０回激しく振り混ぜた（１００倍）。生理食塩液で１０１から１０５倍希釈した。原液および各希釈液１ｍＬずつをそれぞれ２枚ずつの滅菌プラスチックシャーレに加え、滅菌後約５０℃に保温したニュートリエント寒天培地約２０ｍＬを加え、混釈した。冷却し、３７℃で約４８時間培養後、出現する菌数を計測し、下記式により菌増殖値を計算した。
菌増殖値＝ＬＯＧ（培養後の菌数）−ＬＯＧ（培養前の菌数）
菌増殖値が正の値であれば菌が増殖していることを示し、負の値であれば菌が減少していることを示す。
【００２７】
＜実施例１＞
アクリロニトリル９０％及びアクリル酸メチル１０％からなるアクリロニトリル系重合体１０部を４８％のチオシアン酸ナトリウム水溶液９０部に溶解した紡糸原液を用いて常法にて紡糸を行い、アクリル繊維を得た。得られたアクリル繊維を１５％ヒドラジン水溶液中で１１０℃×３時間架橋導入処理を行い水洗した。次に、８％硝酸水溶液中で１１０℃×１時間酸処理を行い水洗した。続いて５％水酸化ナトリウム水溶液中で、９０℃で１時間加水分解処理を行い水洗し、塩型のカルボキシル基を有する架橋アクリレート系繊維を得た。その後３％硝酸水溶液中にて１１０℃×１時間酸処理を行い水洗して、Ｈ型カルボキシル基を有する繊維を得た。得られた繊維の抗菌性能を評価した結果を表に示す。
【００２８】
＜実施例２〜５＞
実施例１において水酸化ナトリウム水溶液での加水分解処理の時間を、実施例２では４０分、実施例３では２０分、実施例４では１０分、実施例５では５分に変えた以外は同様に行いＨ型カルボキシル基を有する繊維を得た。得られた繊維の抗菌性能を評価した結果を表に示す。
【００２９】
＜実施例６＞
下記比較例1で得られたＨ型カルボキシル基を有する繊維を３０％、ポリエステルを７０％の割合で混合してカードウェブとし、ニードルパンチ法により目付５０ｇ／ｍ２の不織布を作成した。得られた不織布の抗菌性能を評価した結果を表に示す。
【００３０】
＜実施例７＞
実施例１において、水酸化ナトリウム水溶液での加水分解処理の時間を３０分に変えたこと、および、３％硝酸水溶液中での酸処理の代わりに、リン酸ナトリウム緩衝液によるｐＨ＝７．０への調整処理を行うこと以外は同様にして、Ｈ型カルボキシル基とＮａ塩型カルボキシル基を有する繊維を得た。得られた繊維の抗菌性能を評価した結果を表に示す。
【００３１】
＜実施例８＞
実施例１において、８％硝酸水溶液中での酸処理後の水洗までは同様に行い、続いて５％水酸化ナトリウム水溶液中で、９０℃で１５分間加水分解処理を行い水洗し、次に５％硫酸マグネシウム水溶液中で８０℃×１時間処理を行い水洗した。得られた繊維を純水中に加え、３％硝酸水溶液を加えることでｐＨ５．０に調整することにより、Ｈ型カルボキシル基とＭｇ塩型カルボキシル基を有する繊維を得た。得られた繊維の抗菌性能を評価した結果を表に示す。
【００３２】
＜実施例９＞
実施例８において、５％硫酸マグネシウム水溶液の代わりに５％硫酸カルシウム水溶液を用いること以外は同様にして、Ｈ型カルボキシル基とＣａ塩型カルボキシル基を有する繊維を得た。得られた繊維の抗菌性能を評価した結果を表に示す。
【００３３】
＜比較例１＞
実施例１において、水酸化ナトリウム水溶液での加水分解処理の時間を７０分に変えたこと以外は同様に行いＨ型カルボキシル基を有する繊維を得た。得られた繊維の抗菌性能を評価した結果を表に示す。
【００３４】
＜比較例２＞
実施例１において、水酸化ナトリウム水溶液での加水分解処理の時間を１分に変えたこと以外は同様に行いＨ型カルボキシル基を有する繊維を得た。得られた繊維の抗菌性能を評価した結果を表に示す。
【００３５】
＜比較例３＞
実施例１で得られた原料のアクリル繊維に４級アンモニウム抗菌剤を０．２重量％付与して得られた繊維の抗菌性能を評価した結果を表に示す。
【００３６】
＜比較例４＞
実施例１で得られた原料のアクリル繊維に硝酸銀水溶液に浸漬し、加熱乾燥させることによって、銀を０．２重量％付与した繊維の抗菌性能を評価した結果を表に示す。
【００３７】
＜比較例５＞
実施例１において、８％硝酸水溶液中での酸処理後の水洗までは同様に行い、続いて５％水酸化ナトリウム水溶液中で、９０℃で３０分間加水分解処理を行い水洗し、次に５％硫酸マグネシウム水溶液中で８０℃×１時間処理を行い水洗した。得られた繊維を純水中に加え、３％硝酸水溶液を加えることでｐＨ７．０に調整することにより、Ｈ型カルボキシル基とＭｇ塩型カルボキシル基を有する繊維を得た。得られた繊維の抗菌性能を評価した結果を表に示す。
【００３８】
＜比較例６＞
比較例５において、５％硫酸マグネシウム水溶液の代わりに５％硫酸カルシウム水溶液を用いること以外は同様にして、Ｈ型カルボキシル基とＣａ塩型カルボキシル基を有する繊維を得た。得られた繊維の抗菌性能を評価した結果を表に示す。
【００３９】
【表１】
2019099577.tif 000002
【００４０】
本発明に特定するＨ型カルボキシル基量を有する実施例１〜５の繊維では善玉菌の数の減少は見られず、悪玉菌のみを選択的に減少させることが出来ている。また、実施例６の部材は、比較例１の繊維を含有する部材であるが、部材としてのＨ型カルボキシル基量が本発明に特定する範囲内となっているため、悪玉菌のみを選択的に減少させることが出来ている。
【００４１】
さらに、実施例７〜９の繊維についても悪玉菌のみを選択的に減少させることが出来ている。ただし、実施例７〜９の繊維は塩型カルボキシル基を有しているため、同等のＨ型カルボキシル基を有する実施例４の部材と比べて、善玉菌の増殖値が少なくなり、悪玉菌の減少効果も小さくなっている。
【００４２】
一方、Ｈ型カルボキシル基が本発明より多い比較例１の部材では善玉菌の増殖が抑制され、Ｈ型カルボキシル基が本発明より少ない比較例２の部材では悪玉菌の増殖の抑制が出来ていないことが分かる。また、比較例３の４級アンモニウム抗菌剤を付与した繊維や比較例４の銀系の抗菌剤を付与した繊維は悪玉菌よりも、善玉菌の減少が大きくなっており、これら比較例の素材は肌に悪い影響を与えることが分かる。さらに、比較例５および６の部材においては、２価金属イオンを対イオンとする塩型カルボキシル基を多く有するため、善玉菌であるアクネ菌が減少する結果となっている。